(57)【特許請求の範囲】
【請求項１】
アルギニンをカチオン系バインダーと共に付与してなるスキンケア性繊維製品。
【請求項２】
カチオン系バインダーがカチオン系アクリルバインダーである請求項１に記載のスキンケア性繊維製品。
【請求項３】
さらにピロリドンカルボン酸を付与してなる請求項１または２に記載のスキンケア性繊維製品。
【請求項４】
アルギニンの付与量が繊維重量に対して０．０５〜１０重量％程度である請求項１、２または３に記載のスキンケア性繊維製品。
【請求項５】
アルギニンの付与量が繊維重量に対して０．０５〜１０重量％程度であり、ピロリドンカルボン酸の付与量が繊維重量に対して０．０５〜５重量％程度である請求項３に記載のスキンケア性繊維製品。
【請求項６】
さらにシリカ分散剤を含む請求項１〜５のいずれかに記載のスキンケア性繊維製品。
【請求項７】
繊維製品をバインダーを含む繊維前処理剤で前処理し、次いでアルギニン及び必要に応じてピロリドンカルボン酸を含む処理液で処理することを特徴とする繊維製品の加工法。
【請求項８】
繊維前処理剤に含まれるバインダーがカチオン系アクリルバインダーを含む請求項７に記載の加工法。
【請求項９】
繊維前処理剤に含まれるバインダーがカチオン系アクリルバインダー及びシリカ分散剤を含む請求項８に記載の加工法。
【請求項１０】
請求項７〜９のいずれかに記載の加工法により製造されるスキンケア性繊維製品。
【請求項１１】
繊維製品をカチオン系アクリルバインダー及びシリカ分散剤で前処理する請求項６に記載のスキンケア性繊維製品の前処理方法。
【発明の詳細な説明】
【０００１】
【発明の属する技術分野】
本発明は、うるおいのある素肌を保つために使用される繊維製品及びその加工法に関する。特に、角質層の水分保持機能を補い、かつ、新陳代謝を高めることによって、正常な皮膚を保つ効果を有する繊維製品に関する。
【０００２】
【従来の技術及びその課題】
ピロリドンカルボン酸（ＰＣＡ）あるいはアルギニンなどのアミノ酸は、本来人間の身体に備わっている天然保湿因子であり、スキンケア性を有するものとして注目されてきた。蛋白質繊維を用いたり、蛋白質を繊維製品に付与することは知られているが（特開平８−６０５４７号公報、特公平５−３６５３４号公報）、アルギニンなどのアミノ酸を用いて繊維製品を加工し、スキンケア特性を付与させた繊維製品はなかった。
【０００３】
本発明は、繊維素材の基本性質を維持した上で、角質層の水分保持機能を補い、かつ、新陳代謝を高めることによって、正常な皮膚を保つ効果を有する繊維製品を提供することを目的とし、特に、ナイロン、ポリエステル等の吸湿性に劣る合成繊維を素材として構成された肌着、ストッキング、靴下、手袋等の皮膚との密着性の高い繊維製品に対し、新しい機能を付与することを目的とする。
【０００４】
【課題を解決するための手段】
本発明は、以下の項１〜項１１に関する。
項１．  アルギニンを付与してなる繊維製品。
項２．  アルギニンをバインダーと共に付与してなる請求項１に記載の繊維製品。
項３．  さらにピロリドンカルボン酸を付与してなる請求項１または２に記載の繊維製品。
項４．  アルギニンの付与量が繊維重量に対して０．０５〜１０重量％程度である請求項１または２に記載の繊維製品。
項５．  アルギニンの付与量が繊維重量に対して０．０５〜１０重量％程度であり、ピロリドンカルボン酸の付与量が繊維重量に対して０．０５〜５重量％程度である請求項３に記載の繊維製品。
項６．  バインダーがカチオン系アクリルバインダーを含む請求項２に記載の繊維製品。
項７．  バインダーがカチオン系アクリルバインダー及びシリカ分散剤を含む請求項２に記載の繊維製品。
項８．  繊維製品をバインダーを含む繊維前処理剤で前処理し、次いでアルギニン及び必要に応じてピロリドンカルボン酸を含む処理液で処理することを特徴とする繊維製品の加工法。
項９．  繊維前処理剤に含まれるバインダーがカチオン系アクリルバインダーを含む請求項９に記載の加工法。
項１０．  繊維前処理剤に含まれるバインダーがカチオン系アクリルバインダー及びシリカ分散剤を含む請求項９に記載の加工法。
項１１．  繊維製品をカチオン系アクリルバインダー及びシリカ分散剤で前処理する繊維製品の前処理方法。
【０００５】
【発明の実施の形態】
繊維の素材としては、綿、麻、絹、羊毛などの天然繊維、ナイロン、レーヨン、ポリエステル、キュプラ、アセテート、アクリルなどの合成繊維があげられる。
【０００６】
繊維製品としては、原繊維、糸、パイル、綿状物、織物、編物、不織布、植毛布などがあげられ、さらに具体的には肌着、サポーター、靴下、ストッキング、タイツ、手袋などの衣料があげられる。
【０００７】
本発明の繊維製品は、繊維製品を繊維前処理剤で前処理し、アルギニンの洗濯耐久性を高めておくのが好ましい。アルギニンをバインダーと共に付与してなる繊維製品が好ましく、アルギニンをバインダー及びシリカ分散剤と共に付与してなる繊維製品がより好ましい。
【０００８】
繊維前処理剤として、アクリル系、ウレタン系、ポリエステル系、エポキシ系などのバインダー、シリカ分散剤などがあげられる。該バインダーはカチオン系バインダー（正に帯電したもの）が好ましい。
【０００９】
繊維製品の前処理およびアルギニン、ピロリドンカルボン酸の処理方法としては、浸漬、コーティング、噴霧等の手段を用いることができ、好ましくは浸漬により処理する。
【００１０】
本発明の繊維製品は、繊維製品をカチオン系アクリルバインダーとシリカ分散剤で前処理した後、アルギニン、さらに必要に応じてピロリドンカルボン酸で処理するのが特に好ましい。該前処理は、例えば繊維製品を４０〜８０℃のカチオン系アクリルバインダーとシリカ分散剤を含む溶液に５〜３０分間浸漬し、遠心脱水して行うことができる。前処理液のカチオン系アクリルバインダーの濃度は０．５〜５重量％程度であり、シリカ分散剤の濃度は０．５〜５重量％程度である。
【００１１】
カチオン系アクリルバインダーとしては、例えばライトエポックＢＸ−７１（商品名；共栄社化学株式会社）などがあげられる。
【００１２】
シリカ分散剤としては、例えばＣＬＡ−１１０（商品名；共栄社化学株式会社）などがあげられる。
繊維前処理剤で前処理を行った場合、前処理剤由来の付与物は、繊維中の０．０５〜１０重量％程度、好ましくは０．３〜５重量％程度である。
前処理をカチオン系アクリルバインダーを含む繊維前処理剤で行った場合、前処理後の繊維中のカチオン系アクリルバインダーの量は０．０５〜５重量％程度、好ましくは０．３〜２重量％程度である。
前処理をカチオン系アクリルバインダー及びシリカ分散剤を含む繊維前処理剤で行った場合、前処理後の繊維中のカチオン系アクリルバインダーの量は０．０５〜５重量％程度、好ましくは０．３〜２重量％程度、シリカ分散剤の量は０．０１〜５重量％程度、好ましくは０．０２〜０．５重量％程度である。
【００１３】
このような前処理を行うことにより、後に薬剤を付着させた場合の洗濯耐久性を向上させることができる。
【００１４】
アルギニンの付与は、好ましくは前処理した繊維製品を５〜２０（ｇ／ｌ）のアルギニンを含む４０〜６０℃の処理液に５〜３０分間浸漬し、遠心脱水して行うことができる。アルギニンとともにピロリドンカルボン酸を付与する場合には、アルギニン５〜２０（ｇ／ｌ）、ピロリドンカルボン酸５〜２０（ｇ／ｌ）を含む処理液を用いて同様に処理する。処理液のpHは染料の脱落を防ぐため６．０〜７．０程度に調整するのが好ましい。アルギニンを含む処理剤には、さらに柔軟剤（例えばＷＳ−９３７：マルエ油化株式会社）を２〜５重量％含んでいてもよい。
【００１５】
アルギニンとしては、遊離のアルギニンを用いてもよく、塩酸、硫酸、硝酸、リン酸等の無機酸、クエン酸塩、コハク酸塩、p-トルエンスルホン酸塩、メタンスルホン酸塩などの有機酸塩、ナトリウム、カリウム等の塩基との塩を用いてもよい。
【００１６】
ピロリドンカルボン酸としては、遊離のピロリドンカルボン酸を用いてもよく、ナトリウム、カリウム等の塩基との塩を用いてもよい。
【００１７】
アルギニンの付与量は、繊維重量に対して０．０５〜１０重量％程度、好ましくは２〜１０重量％程度である。
【００１８】
アルギニンとともにピロリドンカルボン酸を付与する場合には、アルギニンの付与量は、繊維重量に対して０．０５〜１０重量％程度、好ましくは２〜１０重量％程度であり、ピロリドンカルボン酸の付与量は、繊維重量に対して０．０５〜５重量％程度、好ましくは０．５〜５重量％程度である。
【００１９】
本発明の繊維製品は、洗濯１０回後のアルギニンの保持率が６０％以上、好ましくは７５％以上、より好ましくは９０％以上である。また、洗濯２０回後のアルギニンの保持率が５０％以上、好ましくは６５％以上、より好ましくは８０％以上である。
【００２０】
【発明の効果】
本発明の繊維製品は、皮膚水分率の向上などスキンケア特性に優れている。
【００２１】
繊維前処理剤で前処理した本発明の繊維製品は、洗濯耐久性があり、長期間スキンケア特性が持続する。
【００２２】
【実施例】
以下、本発明を実施例を用いてより詳細に説明する。
実施例１
（１）スキンケア加工
ナイロン製のタイツ生地３７．７９２ｇをカチオン系アクリルバインダー（２％ｏｗｆ；商品名：ライトエポックＢＸ−７１（共栄社化学株式会社））、シリカ分散剤（２％ｏｗｆ；商品名：ＣＬＡ−１１０（共栄社化学株式会社））及び柔軟剤（２％ｏｗｆ；商品名  ＷＳ−９３７：マルエ油化株式会社）を含む４０℃の処理液（３８０ｍｌ）に浸漬し、その後、１５秒間の遠心脱水により、水分率５０〜６０％の生地を得た。得られた生地をアルギニン（Ａｒｇ；１０ｇ／Ｌ）、ピロリドンカルボン酸ナトリウム（ＰＣＡ−Ｎａ；１５ｇ／Ｌ）を含む４０℃の処理液（ｐＨ６．０）に３０分間浸漬し、その後、１５秒間の遠心脱水により、水分率５０〜６０％のスキンケア加工されたタイツ生地を得、これを乾燥させて以下の試験用のタイツ生地とした。
実施例２
ナイロン製のタイツ生地３７．６９２ｇを前処理することなく、実施例１と同様の条件でアルギニン（１０ｇ／Ｌ）及びピロリドンカルボン酸ナトリウム（１５ｇ／Ｌ）を含む４０℃の処理液（ｐＨ６．０）に３０分間浸漬し、その後、１５秒間の遠心脱水により、水分率５０〜６０％のスキンケア加工されたタイツ生地を得、これを乾燥させて以下の試験用のタイツ生地とした。
試験例１：洗濯試験
ＪＩＳ  ０２１７  １０３法に準拠して、実施例１、２で得られた生地５．０ｇを、洗剤としてアタック（商品名；花王株式会社製）；０．６７ｇ／ｌ（標準使用量）を用い、浴比１：３０、液量１５０ｍｌ、４０℃のぬるま湯で５分間洗濯し、次いですすぎを行った。洗濯液総量は１４６０ｍｌであった。洗濯を２０回繰り返し、アルギニン及びピロリドンカルボン酸の脱落量を液体クロマトグラフィ−により測定することにより保持率を求めた。
【００２３】
なお、表１における付着量は、以下の方法により測定した。
＜付着量の測定方法＞付着量は、タイツ生地を浸漬前の処理液中に存在するアルギニン及びピロリドンカルボン酸ナトリウム量から、浸漬後に残存した処理液及び遠心脱水により脱水された処理液中に存在するアルギニン及びピロリドンカルボン酸ナトリウム量を差し引くことにより求めた。なお、アルギニン及びピロリドンカルボン酸ナトリウム量は、液体クロマトグラフィーにより測定することにより求めた。
【００２４】
結果を表１に示す。
【００２５】
【表１】
0003858143.tif 000002
【００２６】
試験例２：皮膚水分測定試験
被験者３人について、ラウリン酸ナトリウム１０％溶液２ｍｌにて下腕部（３ｃｍ×３ｃｍ）を洗浄し５分間乾燥させる洗浄工程を３回繰り返してモデル乾燥肌を作った後、実施例１、２で得られた生地及び未加工布を貼りつけ、３０分後及び１時間後の皮膚水分率をSKICON-200（商品名：ＩＢＳ株式会社製）を用いて測定した。測定環境は、２０℃、４０％ＲＨであった。
【００２７】
その結果、本発明の生地を貼り付けた場合、貼り付けなかった場合に比べて皮膚水分回復率が明らかに向上した。図２に結果を示す。
【００２８】
なお、皮膚水分回復率は、以下の方法により測定した。
＜皮膚水分回復率の測定方法＞
はじめに、モデル乾燥肌を作った後の皮膚水分率Ｘを測定した。つぎに、実施例１で得られた生地及び未加工布を貼り付け、３０分後の皮膚水分率Ｙを測定し、以下の式により皮膚水分回復率を測定した。
【００２９】
【数１】
0003858143.tif 000003
【００３０】
試験例３：長期着用テスト
被験者１０人が２週間実施例１で得られた生地を用いたタイツ及び未処理のタイツを１日ずつ交互に、１日８時間以上着用し、柔らかさ、肌ざわり、保湿性、保温性、肌の状態、履き心地、好み、冬着用適性の８項目について試験した。また、２週間着用後のかかとの皮膚水分率をSKICON-200（商品名：ＩＢＳ株式会社製）を用いて測定した。測定環境は、２０℃、４０％ＲＨであった。結果を表２及び図１に示す。なお、各タイツは、１日着用後翌日に洗濯して翌々日に着用することを繰り返した。また、皮膚水分率の測定値（μｓ）は被験者１０人の平均値である。
【００３１】
【表２】
0003858143.tif 000004
【００３２】
試験例４：乾燥肌による長期着用テスト
試験例３の被験者１０人のうち乾燥肌である３人について、実施例１で得られた生地を用いたタイツ（右足：加工区）および未処理のタイツ（左足：未加工区）を各々１日８時間以上７日間着用し、７日後の下腿部及びかかと部の皮膚水分率をSKICON-200により測定した。結果を表３に示す。なお、表３の皮膚水分率（μｓ）は被験者３人の平均値である。
【００３３】
【表３】
0003858143.tif 000005
【００３４】
また、すね部レプリカの着用前及び着用後の写真を各々図３及び図４に示す。
【００３５】
さらに、かかと部レプリカの着用前及び着用後の写真を各々図５及び図６に示す。
【図面の簡単な説明】
【図１】本発明のタイツの長期着用後の評価結果を示す。
【図２】試験例２の結果を示す。
【図３】本発明のタイツの着用前のすね部レプリカを示す図面代用写真である。
【図４】本発明のタイツの着用14日後のすね部レプリカを示す図面代用写真である。
【図５】本発明のタイツの着用前のかかと部レプリカを示す図面代用写真である。
【図６】本発明のタイツの着用14日後のかかと部レプリカを示す図面代用写真である。
【図１】
0003858143.tif 000006
【図２】
0003858143.tif 000007
【図３】
0003858143.tif 000008
【図４】
0003858143.tif 000009
【図５】
0003858143.tif 000010
【図６】
0003858143.tif 000011